(57)【特許請求の範囲】
【請求項１】
下記（ｉ），（ｉｉ），及び／又は（ｉｉｉ）を有効成分として含有する皮膚刺激緩和剤を粘着剤に配合してなる脱毛用粘着剤であって、粘着剤が（ａ）Ａ−Ｂ−Ａ型スチレン−ジエン系ブロック共重合体、（ｂ）粘着付与性樹脂、（ｃ）液状ゴム、及び（ｄ）９０〜１５０℃のアニリン点及び０．７９〜０．９０の比重を有するパラフィン系炭化水素の含有量が５０重量％以上のパラフィンベースの精製油である相溶化剤を主成分として含有することを特徴とする脱毛用粘着剤：
（ｉ）  グリチルレチン酸；
（ｉｉ）  グリチルレチン酸ステアリル、ステアリン酸グリチルレチニル、３−サクシニルオキシグリチルレチン酸ジナトリウム、及び／又はグリチルレチン酸とピリドキシン（ビタミンＢ６）の分子間塩の形成体からなるピリドキシン塩基グリチルレチン酸誘導体；
（ｉｉｉ）  グリチルレチン酸とステアリン酸の混合物。
【請求項２】
（ｉｉｉ）グリチルレチン酸とステアリン酸の混合物がそれぞれ１：１〜１：３の重量比で混合されていることを特徴とする請求項１記載の脱毛用粘着剤。
【請求項３】
皮膚刺激緩和剤が粘着剤の（ａ）成分１００重量部に対して０．００５〜１．５０重量部の割合で配合されていることを特徴とする請求項１又は２記載の脱毛用粘着剤。
【請求項４】
粘着剤が（ａ）Ａ−Ｂ−Ａ型スチレン−ジエン系ブロック共重合体１００重量部に対して（ｂ）粘着付与性樹脂１００〜４００重量部、（ｃ）液状ゴム１〜５０重量部、（ｄ）相溶化剤５〜５０重量部の割合で配合されていることを特徴とする請求項１又は２記載の脱毛用粘着剤。
【請求項５】
（ｂ）粘着付与性樹脂が５０〜１８０℃の軟化点を有する少なくとも１種の樹脂と４０℃以下の軟化点を有する少なくとも１種の樹脂を含有することを特徴とする請求項１又は２記載の脱毛用粘着剤。
【請求項６】
（ｂ）粘着付与性樹脂における５０〜１８０℃の軟化点を有する樹脂と４０℃以下の軟化点を有する樹脂の重量比が８：２〜５：５であることを特徴とする請求項５記載の脱毛用粘着剤。
【発明の詳細な説明】
【０００１】
【発明の属する技術分野】
本発明は皮膚刺激の少ない脱毛用粘着剤に関し、特に腕や足等に生えた毛を抜き取る際に皮膚刺激緩和効果を有するシート状又はロール状の脱毛テープに用いる脱毛用粘着剤に関する。
【０００２】
【従来の技術】
従来、腕や足等に生えたむだ毛を除去する場合には、例えば、
▲１▼チオコール酸塩を配合したクリーム等でむだ毛を化学的に分解除去する方法；
▲２▼常温で固形状のワックスを用いる方法；
▲３▼カミソリ等の刃物を用いて毛を除去する方法；
▲４▼電気的に毛根を焼切する方法；
▲５▼粘着剤を用いて物理的に毛を引き抜く方法；
等の方法が用いられてきた。
【０００３】
しかしながら、▲１▼の方法では、脱毛操作が簡単で毛を抜く痛みを伴わないという利点を有するものの、毛根部分が完全に除去されないので短期間で再び発毛するという欠点を有する。
【０００４】
また、▲２▼の方法では、毛根から脱毛することができるので脱毛後長期間発毛しないという利点を有する反面、使用時に加温するなど煩雑な操作を必要とすることや脱毛時の皮膚刺激が大きいなどの欠点がある。
【０００５】
更に、▲３▼の方法では、完全に毛元より除毛するのにはかなりの熟練を要する他、除毛に際して怪我をするなどの危険性も多く、▲４▼の方法では、専門家を必要とし、個人的に行うことが困難であるなどの欠点がある。
【０００６】
また、▲５▼の粘着剤を用いる方法では、物理的に毛根より毛を引き抜くため、新しい毛の発生を遅らせることができ、しかも繰り返し脱毛しているうちに新毛自体も徐々に少なくなるため脱毛に関しては最も効果的な方法であると言えるが、粘着剤を皮膚へ貼着し、次いでこれを剥離し脱毛する時に、どうしても痛みを伴うという欠点がある。
【０００７】
一方、この剥離時（脱毛時）の痛みを軽減する方法として、特開昭６１−２１２５１３号公報には生薬である細辛（さいしん）の含水エタノール抽出物を粘着剤に配合することによって剥離時（脱毛時）の痛みを軽減させるという技術が提示されている。
【０００８】
しかし、上記の細辛の含水エタノール抽出物は確かに鎮痛効果やメラニン産生抑制作用を有するものであるが、粘着剤に配合される場合に、使用する粘着付与性樹脂等、配合剤の種類と量又は配合方法によっては痛みの軽減効果を十分に発揮し得ない場合がある。
【０００９】
【発明が解決しようとする課題】
本発明はかかる従来技術の現状に鑑み創案されたものであり、粘着剤を用いて物理的に毛を引き抜く方法において粘着剤の皮膚からの剥離に際して十分な脱毛効果を保持すると共に皮膚刺激緩和効果を有する皮膚刺激の少ない脱毛用粘着剤を提供することを目的とする。
【００１０】
【課題を解決するための手段】
本発明者は前記目的を達成するために脱毛時の十分な脱毛効果と皮膚刺激緩和効果を有する脱毛用粘着剤について鋭意検討した結果、本発明の完成に至った。
【００１１】
即ち、本発明は下記（ｉ），（ii），及び／又は（iii）を有効成分として含有する皮膚刺激緩和剤を粘着剤に配合してなることを特徴とする脱毛用粘着剤である：
（ｉ）  グリチルレチン酸；
（ii）  グリチルレチン酸誘導体；
（iii） グリチルレチン酸とステアリン酸の混合物。
【００１２】
【発明の実施の形態】
本発明の脱毛用粘着剤は脱毛時の皮膚刺激を緩和する皮膚刺激緩和剤を粘着剤に配合したものであり、特に皮膚刺激緩和剤が（ｉ）グリチルレチン酸、（ii）グリチルレチン酸ステアリル、ステアリン酸グリチルレチニル、３−サクシニルオキシグリチルレチン酸ジナトリウム、グリチルレチン酸とピリドキシン（ビタミンＢ６）の分子間塩の形成体からなるピリドキシン塩基グリチルレチン酸誘導体などのグリチルレチン酸誘導体、及び／又は（iii）グリチルレチン酸とステアリン酸の混合物を有効成分として含有することを特徴とする。
【００１３】
上記皮膚刺激緩和剤の有効成分として（iii）グリチルレチン酸とステアリン酸の混合物を用いる場合、両者の混合比は特に制限されないが、グリチルレチン酸対ステアリン酸が１：１〜１：３の重量比で混合されていることが好ましい。
【００１４】
上記皮膚刺激緩和剤は脱毛用粘着剤に配合されて脱毛時の皮膚刺激を緩和することが本発明者により初めて見い出されたものであり、ポリマー成分と各配合剤を１２０℃〜２２０℃の高温で配合する際に一緒に添加することができ、この場合にも昇華性が少なく安定で、ＨＭタイプの添加薬剤として最適なものである。
【００１５】
本発明の脱毛用粘着剤では、上記粘着剤は（ａ）Ａ−Ｂ−Ａ型スチレン−ジエン系ブロック共重合体、（ｂ）粘着付与性樹脂、（ｃ）液状ゴム、及び（ｄ）相溶化剤を主成分として含有することが好適である。
【００１６】
上記（ａ）Ａ−Ｂ−Ａ型スチレン−ジエン系ブロック共重合体は５００００〜５０００００の重量平均分子量を有するものが好ましく、従来公知の粘着剤で使用されているものならいずれも使用できるが、例えばスチレン−イソプレン−スチレン−ブロックコポリマー、スチレン−ブタジエン−スチレンブロックコポリマー及びこれらの水素添加物などが使用できる。
【００１７】
本発明の脱毛用粘着剤では上記皮膚刺激緩和剤が粘着剤の（ａ）成分１００重量部に対して０．００５〜１．５０重量部の割合で配合されていることが好ましい。この理由は皮膚刺激緩和剤の添加量が０．００５重量部未満の場合には皮膚刺激に対する緩和効果が少なく、１．５０重量部を越える場合には特に増量した効果を得られないからである。
【００１８】
上記（ｂ）粘着付与性樹脂としては、毛に対して良く粘着し捕毛性の良いものならいずれも使用できるが、５０〜１８０℃の軟化点を有する樹脂と４０℃以下の軟化点を有する樹脂をそれぞれ少なくとも１種含有したものを使用することが好ましい。５０〜１８０℃の軟化点を有する樹脂としては、例えばダンマルガムロジン、ウッドロジンのような天然樹脂、重合ロジン、部分水添ロジン、グリセリンエステルロジン、ペンタエリスリットエステルロジンのような変性ロジン及びこれらの誘導体、テルペン系樹脂、テルペンフェノール系樹脂、キシレン系樹脂、石油系樹脂及びこれらの水添樹脂、スチレン系樹脂が使用できる。４０℃以下の軟化点を有する樹脂としては、例えばキシレン系樹脂の低重合体、テルペン系樹脂の低重合体、テルペンフェノール系樹脂の低重合体、ロジンのメチルエステル及び水添ロジンのメチルエステル、ロジンのトリエチレングリコールエステル及び水添ロジンのトリエチレングリコールエステル、ロジンのポリエチレングリコールエステル及び水添ロジンのポリエチレングリコールエステルが使用できる。
【００１９】
なお、（ｂ）粘着付与性樹脂として、上述のように５０〜１８０℃の軟化点を有する樹脂と４０℃以下の軟化点を有する樹脂をそれぞれ使用する場合、これらの樹脂は８：２〜５：５の重量比で使用することが捕毛性の点で好ましい。
【００２０】
上記（ｃ）液状ゴムは粘着剤の低温時の柔軟性の付与など皮膚面への密着性・貼着性を高めるために配合されるものであり、例えばポリブテンや液状イソプレンゴム等が使用される。
【００２１】
上記（ｄ）相溶化剤は（ａ）スチレン−ジエン系ブロック共重合体に（ｂ）粘着付与性樹脂やその他の添加成分を親和・相溶せしめるために配合されるものであり、極めて重要である。親和性・相溶性が悪いと粘着剤の性能がバラつき、十分な脱毛効果が得られない。この（ｄ）相溶化剤について本発明者が検討した結果、９０〜１５０℃のアニリン点及び０．７９〜０．９０の比重を有するパラフィン系炭化水素の含有量が５０重量％以上のパラフィンベースの精製油が（ａ）成分の持つスチレンドメインの凝集力を殺すことなく、しかも（ａ）成分に対する（ｂ），（ｃ）成分や皮膚刺激緩和剤等の配合剤の親和性・相溶性を飛躍的に高めることを見い出した。
【００２２】
上記粘着剤の配合割合は使用形態に応じて適宜設定できるが、（ａ）Ａ−Ｂ−Ａ型スチレン−ジエン系ブロック共重合体１００重量部に対して（ｂ）粘着付与性樹脂１００〜４００重量部、（ｃ）液状ゴム１〜５０重量部、（ｄ）相溶化剤５〜５０重量部の割合で配合されていることが好ましい。上記粘着剤は（ａ），（ｂ），（ｃ）及び（ｄ）の４成分の他に必要により充填剤、着色剤、酸化防止剤、老化防止剤、安定剤、香料等を適宜含有することができる。
【００２３】
本発明の脱毛用粘着剤は、ＰＥ、ＰＰ、ＰＥＴ等のプラスチックフィルム、紙、不織布等の基材２の片面上に溶融塗工され、所定の寸法にスリッターされ、巻き取られてロール上の脱毛テープ（図２）に加工されるか、溶融塗工された糊面上に離形紙３を貼り合わせて所定寸法にカットされてシート状の脱毛テープ（図１）に加工される。
【００２４】
【実施例】
表１に示す構成成分と配合量を有する粘着剤に皮膚刺激緩和剤を表２に従って配合して脱毛用粘着剤Ｎｏ．１〜１０を作成した。次にこれらの脱毛用粘着剤及び他社比較品を使用して表３の条件に従って図１に示すようなシート状の脱毛テープサンプルを作成した。これらのサンプルについて表４の粘着性能テスト、表５の感応テストを実施したところ、それぞれ表６、表７の結果を得た。
【００２５】
【表１】
0004065081.tif 000002
【００２６】
【表２】
0004065081.tif 000003
【００２７】
【表３】
0004065081.tif 000004
【００２８】
【表４】
0004065081.tif 000005
【００２９】
【表５】
0004065081.tif 000006
【００３０】
【表６】
0004065081.tif 000007
【００３１】
【表７】
0004065081.tif 000008
【００３２】
本発明の脱毛用粘着剤はいずれも表６の結果に認められるごとく脱毛用粘着剤として十分に脱毛効果のある良好な粘着性能を有していた。また、感応テストにおいても表７の結果に示されるごとく剥離時の痛みが軽減された高い実用性を有するものであった。
【００３３】
【発明の効果】
以上のごとく、本発明の脱毛用粘着剤は十分な脱毛効果を有することは勿論、剥離時（脱毛時）の痛みを軽減する皮膚刺激緩和効果を合わせて有するものであり、脱毛用テープに使用する粘着剤として有用である。
【図面の簡単な説明】
【図１】本発明の脱毛用粘着剤を使用して作成したシート状の脱毛テープの一例の透視斜視図である。
【図２】本発明の脱毛用粘着剤を使用して作成したロール状の脱毛テープの一例の斜視図である。
【符号の説明】
１  脱毛用粘着剤
２  基材
３  離形紙
【図１】
0004065081.tif 000009
【図２】
0004065081.tif 000010